БЕТОННАЯ СМЕСЬ
CONCRETE MIXTURE

Изобретение относится к промышленности строительных материалов, в частности к производству облегченных бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в снижении объемного веса бетона.
Технический результат достигается тем, что бетонная смесь, содержащая портландцемент, золошлаковый наполнитель, крошку газонаполненной пластмассы с размером частиц до 10 мм, воду, дополнительно включает пенообразователь «Унипор» при следующем соотношении компонентов, мас.%: портландцемент 28,0-32,0; золошлаковый наполнитель 36,0-40,0; крошка газонаполненной пластмассы 3,0-4,0; пенообразователь «Унипор» 0,8-0,9; вода - остальное.
2
2
3
2
3
2
2
3
Золошлаковый наполнитель характеризуется химическим составом, мас.%: SiO 40,7; AlO 15,8; FeO 13,5; CaO 8,9; MgO 4,3; NaO+KO 3,8; SO 1,4; п.п.п. 8,5. Гранулометрический состав золошдакового наполнителя следующий, мас.%: частицы крупнее 0,63 мм - 0,2; крупнее 0,315 мм, но мельче 0,63,мм - 4,8; крупнее 0,14 мм, но мельче 0,315 мм - 62; мельче 0,14 мм - 33.
Для приготовления бетонной смеси используют крошку любой газонаполненной пластмассы. Для получения крошки отходы пенополистирола, пенополиэтилена и др. (обрезки, бракованные или отслужившие свой срок изделия) измельчают для получения частиц размером до 10 мм. Такие частицы имеют неровную шероховатую поверхность, что в составе бетонной смеси улучшает их адгезию с цементным камнем.
Пенообразователь «Унипор» представляет собой пеноконцентрат на протеиновой основе, химический нейтральный продукт, не содержащий хлориды (жидкость темно-коричневого цвета).
Примеры составов бетонной смеси приведены в таблице 1.
Таблица 1
Компоненты
Содержание, мас.%:
состав №1
состав №2
состав №3
Портландцемент
28,0
30,0
32,0
Золошлаковый наполнитель
36,0
38,0
40,0
Крошка газонаполненной пластмассы
3,0
3,5
4,0
Пенообразователь «Унипор»
0,9
0,85
0,8
Вода
остальное 32,1
остальное 27,65
остальное 23,2
Для приготовления бетонной смеси подготавливают сырьевые компоненты: портландцемент, золошлаковый наполнитель, воду питьевую, крошку газонаполненной пластмассы, пенообразователь «Унипор». Золошлаковый наполнитель смешивают с портландцементом, добавляют приготовленную из воды и пенообразователя «Унипор» пену и при перемешивании вводят крошку газонаполненной пластмассы. Полученную бетонную смесь укладывают в металлические (предварительно смазанные машинным маслом) формы и выдерживают в них до отверждения. Затем изделия извлекают из форм и транспортируют на склад готовой продукции, где их выдерживают при комнатной температуре не менее 28 сут.
Изделия, полученные из предложенной бетонной смеси, отличаются небольшим объемным весом (на 10-15% меньшим, чем у изделий, приготовленных из бетонной смеси [1]) и могут быть использованы при возведении складских помещений, гаражей, ограждений и другого.
Прочность изделий, несмотря на снижение объемного веса, остается неизменной.
Источники информации
1. Патент РФ №2083523, С04В 28/04, 1997.